(57)【要約】【課題】表面改質剤を提供すること。【解決手段】本発明は、ａ）酸化、熱又は光誘導劣化を受けやすい有機物質、及びｂ）少なくとも一種の、式Ｉ【化１】2008510868.tif 000051で表される化合物の溶融添加剤を含む組成物を記述する。  式Ｉで表される化合物は、有機物質のための表面エネルギー減少剤として、例えば有機物質の撥水性及び撥油性を高めるために有用である。【選択図】なし
2008510868.tif 000002
【特許請求の範囲】
【請求項１】
ａ）酸化、熱又は光誘導劣化を受けやすい有機物質、及び
ｂ）少なくとも一種の、下記式Ｉで表される化合物：
【化１】
2008510868.tif 000035
［式中、Ｒ1、Ｒ2、Ｒ3、Ｒ4及びＲ5は、互いに独立して水素原子、炭素原子数１ないし
２５のアルキル基、炭素原子数１ないし２５のアルコキシ基、炭素原子数７ないし９のフェニルアルキル基、フェニル基、
【化２】
2008510868.tif 000036
−Ｘ−Ｒ6を表し、又は置換基Ｒ1とＲ2又はＲ2とＲ3の各対は、結合する炭素原子と一緒
になって
【化３】
2008510868.tif 000037
を形成し；
そして但し、Ｒ1ないしＲ5の群からの少なくとも２個の基は水素原子を表し；及び但し、Ｒ1ないしＲ5の群からの少なくとも１個の基は水素原子を表さず；
Ｒ6はフッ素原子含有基又は炭素原子数１ないし２５のアルキル基を表し；但し式Ｉで表
される化合物は少なくとも１個の−Ｘ−Ｒ6基（式中、Ｒ6はフッ素原子含有基を表す。）を含有し、
Ｘは、
【化４】
2008510868.tif 000038
を表し、
Ｙは、直接結合、メチレン基、−ＣＨ（ＣＨ3）−又は−Ｃ（ＣＨ3）2−を表し；及び
Ｒ7は水素原子又は炭素原子数１ないし１８のアルキル基を表し；但し、Ｒ1、Ｒ2、Ｒ4及びＲ5が水素原子を表す場合、Ｒ3は−Ｘ−Ｒ6を表し、Ｘは
【化５】
2008510868.tif 000039
（式中、カルボニル基はベンゼン環に結合する。）を表し、及びＲ6は−ＣＨ2ＣＨ2（Ｃ
Ｆ2）7ＣＦ3を表す。] の溶融添加剤を含む組成物であって、成分（ａ）はフッ素原子含
有ポリマーではないところの組成物。
【請求項２】
前記式中、Ｒ1、Ｒ2、Ｒ3、Ｒ4及びＲ5は、互いに独立して水素原子、炭素原子数１ない
し１８のアルキル基、炭素原子数１ないし１８のアルコキシ基、ベンジル基、フェニル基、−Ｘ−Ｒ6を表し、又は置換基Ｒ1とＲ2又はＲ2とＲ3の各対は、結合する炭素原子と一
緒になってベンゼン環を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6は炭素原子数１ないし２５のフルオロアルキル基又は炭素原子数１ないし１８のアル
キル基を表し；但し前記式Ｉで表される化合物は少なくとも１個の−Ｘ−Ｒ6基（式中、
Ｒ6は炭素原子数１ないし２５のフルオロアルキル基を表す。）を含有し、
Ｘは、
【化６】
2008510868.tif 000040
を表し；及び
Ｒ7は水素原子又は炭素原子数１ないし８のアルキル基を表す、請求項１記載の組成物。
【請求項３】
前記式中、Ｒ6は炭素原子数１ないし２５のフルオロアルキル基又は炭素原子数１ないし
１８のアルキル基を表し；但し、前記式Ｉで表される化合物は少なくとも１個の−Ｘ−Ｒ6基（式中、Ｒ6は炭素原子数１ないし２５のフルオロアルキル基を表す。）を含有する、請求項１記載の組成物。
【請求項４】
前記式中、Ｘは
【化７】
2008510868.tif 000041
（式中、カルボニル基は芳香族環に結合する。）を表す、請求項１記載の組成物。
【請求項５】
前記式中、Ｒ1、Ｒ2、Ｒ3、Ｒ4及びＲ5は、互いに独立して水素原子、炭素原子数１ない
し８のアルキル基、炭素原子数４ないし１８のアルコキシ基、フェニル基、−Ｘ−Ｒ6を
表し、又は置換基Ｒ1とＲ2の対は、結合する炭素原子と一緒になってベンゼン環を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6は炭素原子数１ないし２５のフルオロアルキル基又は炭素原子数１ないし１８のアル
キル基を表し；但し式Ｉで表される化合物は少なくとも１個の−Ｘ−Ｒ6基（式中、Ｒ6は炭素原子数１ないし２５のフルオロアルキル基を表す。）を含有し；
Ｘは、
【化８】
2008510868.tif 000042
（式中、カルボニル基は芳香族環に結合する。）を表し；及び
Ｒ7は水素原子又は炭素原子数１ないし８のアルキル基を表す、請求項１記載の組成物。
【請求項６】
前記式中、Ｒ1は水素原子又は炭素原子数１ないし４のアルキル基を表し、
Ｒ2は水素原子、炭素原子数１ないし４のアルキル基、−Ｘ−Ｒ6を表し、又は置換基Ｒ1
とＲ2の対は、結合する炭素原子と一緒になってベンゼン環を形成し、
Ｒ3は水素原子、炭素原子数１ないし４のアルキル基、フェニル基又は−Ｘ−Ｒ6を表し、Ｒ4は水素原子、炭素原子数１ないし４のアルキル基、炭素原子数４ないし１８のアルコ
キシ基又は−Ｘ−Ｒ6を表し、
Ｒ5は水素原子又は−Ｘ−Ｒ6を表し；そして但し、Ｒ1ないしＲ5の群からの少なくとも２個の基が水素原子を表し；及び但し、Ｒ1ないしＲ5の群からの少なくとも１個の基が水素原子を表さず；
Ｒ6は炭素原子数４ないし１８のフルオロアルキル基又は炭素原子数１ないし１８のアル
キル基を表し；但し、式Ｉで表される化合物が少なくとも１個の−Ｘ−Ｒ6基（式中、Ｒ6は炭素原子数４ないし１８のフルオロアルキル基を表す。）を含有し；及び
Ｘは
【化９】
2008510868.tif 000043
（式中、カルボニル基は芳香族環に結合する。）を表す、請求項１記載の組成物。
【請求項７】
前記式中、Ｒ1は水素原子を表し、
Ｒ2は水素原子、−Ｘ−Ｒ6を表し、又は置換基Ｒ1とＲ2の対は、結合する炭素原子と一緒になってベンゼン環を形成し、
Ｒ3は水素原子、フェニル基又は−Ｘ−Ｒ6を表し、
Ｒ4は水素原子、炭素原子数４ないし１８のアルコキシ基又は−Ｘ−Ｒ6を表し、
Ｒ5は水素原子又は−Ｘ−Ｒ6を表し；そして但し、Ｒ1ないしＲ5の群からの少なくとも２個の基が水素原子を表し；及び但し、Ｒ1ないしＲ5の群からの少なくとも１個の基が水素原子を表さず；
Ｒ6は−ＣＨ2ＣＨ2（ＣＦ2）7ＣＦ3又は炭素原子数１ないし１８のアルキル基を表し；但し、式Ｉで表される化合物は少なくとも１個の−Ｘ−Ｒ6基（式中、Ｒ6は−ＣＨ2ＣＨ2（ＣＦ2）7ＣＦ3を表す。）を含有し；及び
Ｘは
【化１０】
2008510868.tif 000044
（式中、カルボニル基は芳香族環に結合する。）を表す、請求項１記載の組成物。
【請求項８】
前記成分（ａ）が、天然、半合成又は合成ポリマーである、請求項１記載の組成物。
【請求項９】
前記成分（ａ）が合成ポリマーである、請求項１記載の組成物。
【請求項１０】
前記成分（ｂ）は、前記成分（ａ）の質量に基づき０．０１ないし１０％の量で存在する、請求項１記載の組成物。
【請求項１１】
成分（ａ）及び成分（ｂ）以外に、加えて更なる添加剤を含む、請求項１記載の組成物。
【請求項１２】
更なる添加剤として、フェノール系酸化防止剤、光安定剤及び／又は加工安定剤を含む、請求項１１記載の組成物。
【請求項１３】
下記式Ｉで表される化合物：
【化１１】
2008510868.tif 000045
［式中、Ｒ1、Ｒ2、Ｒ3、Ｒ4及びＲ5は、互いに独立して水素原子、炭素原子数１ないし
２５のアルキル基、炭素原子数１ないし２５のアルコキシ基、炭素原子数７ないし９のフェニルアルキル基、フェニル基、
【化１２】
2008510868.tif 000046
−Ｘ−Ｒ6を表し、又は置換基Ｒ1とＲ2又はＲ2とＲ3の各対は、結合する炭素原子と一緒
になって
【化１３】
2008510868.tif 000047
を形成し；
そして但し、Ｒ1ないしＲ5の群からの少なくとも２個の基は水素原子を表し；及び但し、Ｒ1ないしＲ5の群からの少なくとも１個の基は水素原子を表さず；
Ｒ6はフッ素原子含有基又は炭素原子数１ないし２５のアルキル基を表し；但し式Ｉで表
される化合物は少なくとも１個の−Ｘ−Ｒ6基（式中、Ｒ6はフッ素原子含有基を表す。）を含有し、
Ｘは、
【化１４】
2008510868.tif 000048
を表し、
Ｙは、直接結合、メチレン基、−ＣＨ（ＣＨ3）−又は−Ｃ（ＣＨ3）2−を表し；及び
Ｒ7は水素原子又は炭素原子数１ないし１８のアルキル基を表す。]であるが、但し、Ｒ1
、Ｒ2、Ｒ4及びＲ5が水素原子を表す場合、Ｒ3は−Ｘ−Ｒ6を表し、Ｘは
【化１５】
2008510868.tif 000049
（式中、カルボニル基はベンゼン環に結合する。）を表し、及びＲ6は−ＣＨ2ＣＨ2（Ｃ
Ｆ2）7ＣＦ3を表す式Ｉで表される化合物は除かれる化合物。
【請求項１４】
前記式中、Ｒ1、Ｒ2、Ｒ3、Ｒ4及びＲ5は、互いに独立して水素原子、炭素原子数１ない
し８のアルキル基、炭素原子数４ないし１８のアコキシ基、フェニル基、−Ｘ−Ｒ6を表
し、又は置換基Ｒ1とＲ2の対は、結合する炭素原子と一緒になってベンゼン環を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6は炭素原子数１ないし２５のフルオロアルキル基又は炭素原子数１ないし１８のアル
キル基を表し；但し、式Ｉで表される化合物は少なくとも１個の−Ｘ−Ｒ6基（式中、Ｒ6は炭素原子数１ないし２５のフルオロアルキル基を表す。）を含有し；
Ｘは、
【化１６】
2008510868.tif 000050
（式中、カルボニル基は芳香族環に結合する。）を表し；及び
Ｒ7は水素原子又は炭素原子数１ないし８のアルキル基を表す、請求項１３に記載の化合
物。
【請求項１５】
請求項１に記載の少なくとも１種の成分（ｂ）を有機物質に配合することを含む有機物質の表面エネルギーを減少する方法。
【請求項１６】
有機物質の表面エネルギー減少剤としての請求項１記載の成分（ｂ）の使用。
【発明の詳細な説明】
【技術分野】
【０００１】
本発明は、酸化、熱又は光誘導劣化を受けやすい有機物質、好ましくは合成ポリマーを含む組成物、及びそれら物質の表面エネルギー減少剤としての、例えば有機物質のための撥油剤及び撥水剤としてのペルフルオロ化アルコールのエステル、アミド又はウレタンに関する。
【背景技術】
【０００２】
撥油性及び撥水性を与えるための例えば生地、カーペット、紙、革及び不織ウェブのような繊維及び繊維基材での様々なフルオロケミカル組成物の使用は、例えば特許文献１で知られる。この参考文献は、合成有機ポリマーを含む疎水性及び親油性の繊維、フィルム及び成形品であって、フルオロケミカル化合物が該繊維、織物又は成形品の内部に分散し、そして該繊維、織物品及び成形品の表面に存在するものを開示する。
特許文献２（Ｃ．Ａ．２０００：１９８２１６）は、フッ素原子含有ポリマー及びポリフルオロアルコールと重合可能な不飽和基を含有しないカルボン酸から得られるエステル含む組成物を開示する。
特許文献３及び４は、望ましいポリマーとフルオロケミカルの溶融押出しによって調製されるポリマーの全体にわたり分散されたフルオロケミカルを有する、永久防汚性ポリマー組成物を開示する。フルオロケミカルとの溶融押出しのために好ましいポリマーは、ポリエステル、ポリプロピレン、ポリエチレン及びポリアミドである。
【特許文献１】米国特許第６，１２７，４８５号明細書
【特許文献２】特開２０００−０８７０１４号公報
【特許文献３】国際公開第９２／１８５６９号パンフレット
【特許文献４】国際公開第９５／０１３９６号パンフレット
【発明の開示】
【発明が解決しようとする課題】
【０００３】
ペルフルオロ化アルコールのエステル、アミド又はウレタンは、例えば合成ポリマーのような有機ポリマーの例えば撥油性及び撥水性を増加するためなど様々な技術的用途に有用であることが今や見出された。
【課題を解決するための手段】
【０００４】
従って、本発明は
ａ）酸化、熱又は光誘導劣化を受けやすい有機物質、及び
ｂ）少なくとも一種の、下記式Ｉで表される化合物：
【化１】
2008510868.tif 000003
［式中、Ｒ1、Ｒ2、Ｒ3、Ｒ4及びＲ5は、互いに独立して水素原子、炭素原子数１ないし
２５のアルキル基、炭素原子数１ないし２５のアルコキシ基、炭素原子数７ないし９のフェニルアルキル基、フェニル基、
【化２】
2008510868.tif 000004
−Ｘ−Ｒ6を表し、又は置換基Ｒ1とＲ2又はＲ2とＲ3の各対は、結合する炭素原子と一緒
になって
【化３】
2008510868.tif 000005
を形成し；
そして但し、Ｒ1ないしＲ5の群からの少なくとも２個の基は水素原子を表し；及び但し、Ｒ1ないしＲ5の群からの少なくとも１個の基は水素原子を表さず；
Ｒ6はフッ素原子含有基又は炭素原子数１ないし２５のアルキル基を表し；但し式Ｉで表
される化合物は少なくとも１個の−Ｘ−Ｒ6基（式中、Ｒ6はフッ素原子含有基を表す。）を含有し、
Ｘは、
【化４】
2008510868.tif 000006
を表し、
Ｙは、直接結合、メチレン基、−ＣＨ（ＣＨ3）−又は−Ｃ（ＣＨ3）2−を表し；及び
Ｒ7は水素原子又は炭素原子数１ないし１８のアルキル基を表し；但し、Ｒ1、Ｒ2、Ｒ4及びＲ5が水素原子を表す場合、Ｒ3は−Ｘ−Ｒ6を表し、Ｘは
【化５】
2008510868.tif 000007
（式中、カルボニル基はベンゼン環に結合する。）を表し、及びＲ6は−ＣＨ2ＣＨ2（Ｃ
Ｆ2）7ＣＦ3を表す。］の溶融添加剤を含む組成物であって、成分（ａ）はフッ素原子含
有ポリマーではないところの組成物を提供する。
【発明を実施するための最良の形態】
【０００５】
２５個までの炭素原子を有するアルキル基は、枝分かれした又は枝分かれしてない基、例えばメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラ−メチルブチル基、１−メチルヘプチル基、３−メチルヘプチル、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、イコシル基又はドコシル基である。Ｒ1、Ｒ2、Ｒ3、Ｒ4及びＲ5に対する好ましい定義の１つは、例えば炭素原子数１ないし１
８のアルキル基である。特にＲ7に対する好ましい定義は、炭素原子数１ないし８のアル
キル基である。
２５個までの炭素原子を有するアルコキシ基は、枝分かれした又は枝分かれしてない基、例えばメトキシ基、エトキシ基、プロポキシ基、イソプロポキシ基、ｎ−ブトキシ基、第二ブトキシ基、イソブトキシ基、第三ブトキシ基、２−エチルブトキシ基、ｎ−ペンチルオキシ基、イソペンチルオキシ基、１−メチルペンチルオキシ基、１，３−ジメチルブトキシ基、ｎ−ヘキシルオキシ基、１−メチルヘキシルオキシ基、ｎ−ヘプチルオキシ基、イソヘプチルオキシ基、１，１，３，３−テトラメチルブトキシ基、１−メチルヘプチルオキシ基、３−メチルヘプチルオキシ基、ｎ−オクチルオキシ基、２−エチルヘキシルオキシ基、１，１，３−トリメチルヘキシルオキシ基、１，１，３，３−テトラメチルペントキシ基、ノニルオキシ基、デシルオキシ基、ウンデシルオキシ基、１−メチルウンデシルオキシ基、ドデシルオキシ基、１，１，３，３，５，５−ヘキサメチルヘキシルオキシ基、トリデシルオキシ基、テトラデシルオキシ基、ペンタデシルオキシ基、ヘキサデシルオキシ基、ヘプタデシルオキシ基、オクタデシルオキシ基、イコシルオキシ基又はドコシルオキシ基である。
【０００６】
フッ素含有基は、少なくとも１個のフッ素原子を含有する枝分かれした又は枝分かれしてない基、例えば炭素原子数１ないし２５のフルオロアルキル基であり、炭素原子数１ないし２５のフルオロアルキル基は、例えばフルオロメチル基、２−フルオロエチル基、３−フルオロプロピル基、４−フルオロブチル基、５−フルオロペンチル基、６−フルオロヘキシル基、７−フルオロヘプチル基、ジフルオロメチル基、トリフルオロメチル基、ペンタフルオロエチル基、ペンタフルオロブチル基又はパーフルオロアルキル基、例えば−ＣＨ2ＣＨ2（ＣＦ2）7ＣＦ3などである。
炭素原子数７ないし９のフェニルアルキル基は、例えばベンジル基、α−メチルベンジル基、α，α−ジメチルベンジル基又は２−フェニルエチル基である。好ましいのはベンジル基である。
【０００７】
興味深い組成物は、成分（ｂ）として少なくとも式Ｉで表される化合物であって、
式中、Ｒ1、Ｒ2、Ｒ3、Ｒ4及びＲ5は、互いに独立して水素原子、炭素原子数１ないし１
８のアルキル基、炭素原子数１ないし１８のアルコキシ基、ベンジル基、フェニル基、−Ｘ−Ｒ6を表し、又は置換基Ｒ1とＲ2又はＲ2とＲ3の各対は、結合する炭素原子と一緒に
なってベンゼン環を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6は炭素原子数１ないし２５のフルオロアルキル基又は炭素原子数１ないし１８のアル
キル基を表し；但し式Ｉで表される化合物は少なくとも１個の−Ｘ−Ｒ6基（式中、Ｒ6は炭素原子数１ないし２５のフルオロアルキル基を表す。）を含有し、
Ｘは、
【化６】
2008510868.tif 000008
を表し；及び
Ｒ7は水素原子又は炭素原子数１ないし８のアルキル基を表すところの化合物を含む。
【０００８】
好ましい組成物は、成分（ｂ）として少なくとも式Ｉ（式中、Ｒ6は炭素原子数１ない
し２５のフルオロアルキル基又は炭素原子数１ないし１８のアルキル基を表す。）で表される化合物を含み；但し、式Ｉで表される化合物は少なくとも１個の−Ｘ−Ｒ6基（式中
、Ｒ6は炭素原子数１ないし２５のフルオロアルキル基を表す。）を含有する。
好ましいのは、また成分（ｂ）として少なくとも、式Ｉ（式中、Ｘはカルボニル基が芳香族環に結合されているところの
【化７】
2008510868.tif 000009
を表す。）で表される化合物を含む組成物である。
【０００９】
特に好ましいのは成分（ｂ）として少なくとも式Ｉで表される化合物であって、
式中、Ｒ1、Ｒ2、Ｒ3、Ｒ4及びＲ5は、互いに独立して水素原子、炭素原子数１ないし８
のアルキル基、炭素原子数４ないし１８のアルコキシ基、フェニル基、−Ｘ−Ｒ6を表し
、又は置換基Ｒ1とＲ2の対は、結合する炭素原子と一緒になってベンゼン環を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6は炭素原子数１ないし２５のフルオロアルキル基又は炭素原子数１ないし１８のアル
キル基を表し；但し式Ｉで表される化合物は少なくとも１個の−Ｘ−Ｒ6基（式中、Ｒ6は炭素原子数１ないし２５のフルオロアルキル基を表す。）を含有し；
Ｘは、
【化８】
2008510868.tif 000010
（式中、カルボニル基は芳香族環に結合する。）を表し；及び
Ｒ7は水素原子又は炭素原子数１ないし８のアルキル基を表すところの化合物を含む組成
物である。
【００１０】
興味深いのは、成分（ｂ）として少なくとも式Ｉで表される化合物であって、
式中、Ｒ1は水素原子又は炭素原子数１ないし４のアルキル基を表し、
Ｒ2は水素原子、炭素原子数１ないし４のアルキル基、−Ｘ−Ｒ6を表し、又は置換基Ｒ1
とＲ2の対は、結合する炭素原子と一緒になってベンゼン環を形成し、
Ｒ3は水素原子、炭素原子数１ないし４のアルキル基、フェニル基又は−Ｘ−Ｒ6を表し、Ｒ4は水素原子、炭素原子数１ないし４のアルキル基、炭素原子数４ないし１８のアルコ
キシ基又は−Ｘ−Ｒ6を表し、
Ｒ5は水素原子又は−Ｘ−Ｒ6を表し；そして但し、Ｒ1ないしＲ5の群からの少なくとも２個の基が水素原子を表し；及び但し、Ｒ1ないしＲ5の群からの少なくとも１個の基が水素原子を表さず；
Ｒ6は炭素原子数４ないし１８のフルオロアルキル基又は炭素原子数１ないし１８のアル
キル基を表し；但し、式Ｉで表される化合物が少なくとも１個の−Ｘ−Ｒ6基（式中、Ｒ6は炭素原子数４ないし１８のフルオロアルキル基を表す。）を含有し；及び
Ｘは
【化９】
2008510868.tif 000011
（式中、カルボニル基は芳香族環に結合する。）を表すところの化合物を含む組成物である。
【００１１】
興味深いのはまた、式Ｉで表される化合物であって、
式中、Ｒ1は水素原子を表し、
Ｒ2は水素原子、−Ｘ−Ｒ6を表し、又は置換基Ｒ1とＲ2の対は、結合する炭素原子と一緒になってベンゼン環を形成し、
Ｒ3は水素原子、フェニル基又は−Ｘ−Ｒ6を表し、
Ｒ4は水素原子、炭素原子数４ないし１８のアルコキシ基又は−Ｘ−Ｒ6を表し、
Ｒ5は水素原子又は−Ｘ−Ｒ6を表し；そして但し、Ｒ1ないしＲ5の群からの少なくとも２個の基が水素原子を表し；及び但し、Ｒ1ないしＲ5の群からの少なくとも１個の基が水素原子を表さず；
Ｒ6は−ＣＨ2ＣＨ2（ＣＦ2）7ＣＦ3又は炭素原子数１ないし１８のアルキル基を表し；但し、式Ｉで表される化合物は少なくとも１個の−Ｘ−Ｒ6基（式中、Ｒ6は−ＣＨ2ＣＨ2（ＣＦ2）7ＣＦ3を表す。）を含有し；及び
Ｘは
【化１０】
2008510868.tif 000012
（式中、カルボニル基は芳香族環に結合する。）を表すところの化合物の少なくとも１個を含む組成物である。
【００１２】
式Ｉで表される化合物は、それ自体既知の方法、例えばカルボン酸とアルコール又はアミドとのエステル化又はアミド化によって調製し得る。ウレタンは、好ましくはイソシアネートとアルコールとの反応によって調製される。
【００１３】
上記式Ｉで表される化合物は、有機物質のための撥油剤及び撥水剤として適している。本発明の組成物中に存在し得る有機物質の例は、下記の物質である：
１．  モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋し得る。）、例えば
高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
ポリオレフィン、即ち前段落において例示されたモノオレフィンのポリマー、好ましくはポリエチレン及びポリプロピレンは、異なる方法、そして特に下記の方法により生成されることができる。
ａ）ラジカル重合（普通、高圧下及び高温で）。
ｂ）普通、周期表のＩＶｂ、Ｖｂ、ＶＩｂ又はＶＩＩＩ族の一つ以上の金属を含有する触媒を使用する触媒重合。これらの金属は通常、典型的にはπ−又はσ−配位し得るオキシド、ハライド、アルコレート、エステル、エーテル、アミン、アルキル、アルケニル及び／又はアリールのような一つ以上の配位子を有する。これらの金属錯体は遊離形態又は、典型的には活性化された塩化マグネシウム、塩化チタン（ＩＩＩ）、アルミナ又は酸化ケイ素のような基材上に固定され得る。これらの触媒は重合媒体中に可溶又は不溶であり得る。該触媒は重合においてそのまま使用されることができ、又は典型的には金属アルキル、金属ヒドリド、金属アルキルハライド、金属アルキルオキシド又は金属アルキルオキサンであって、該金属は周期表のＩａ、ＩＩａ及び／又はＩＩＩａ族の元素であるさらなる活性化剤が使用され得る。該活性化剤は、さらなるエステル、エーテル、アミン又はシリルエーテル基で都合良く変性され得る。これらの触媒系は通常、フィリップス、スタンダード・オイル・インディアナ、チグラー（−ナッタ）、ＴＮＺ（デュポン）、メタロセン又はシングルサイト触媒（ＳＳＣ）と命名されている。
【００１４】
２．  １）で述べたポリマーの混合物、例えばポリプロピレンとポリイソブチレン、ポリプロピレンとポリエチレン（例えばＰＰ／ＨＤＰＥ、ＰＰ／ＬＤＰＥ）の混合物及び異なる種類のポリエチレンの混合物（例えばＬＤＰＥ／ＨＤＰＥ）。
３．  モノオレフィン及びジオレフィンの相互又は他のビニルモノマーとのコポリマー、例えばエチレン／プロピレンコポリマー、線状低密度ポリエチレン（ＬＬＤＰＥ）及び低密度ポリエチレン（ＬＤＰＥ）とのそれらの混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマーであって１−オレフィンがその場で生成されるもの；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及び、へキサジエン、ジシクロペンタジエン又はエチリデン−ノルボルネンのようなジエンとのターポリマー；及びそのようなコポリマー相互及び１）において上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムのポリアルキレン／一酸化炭素コポリマー及びその他のポリマー、例えばポリアミドとの混合物。
【００１５】
４．  炭化水素樹脂（例えば炭素原子数５ないし９）であって、その水素化変性物（例えば粘着付与剤）を含むもの、及びポリアルキレン及びデンプンの混合物。
１．）ないし４．）からのホモポリマー及びコポリマーは、シンジオタクチック、アイソタクチック、ヘミ−アイソタクチック又はアタクチックを含むあらゆる立体構造を有することができ；アタクチックポリマーが好ましい。ステレオブロックポリマーもまた含まれ
る。
５．  ポリスチレン、ポリ（ｐ−メチルスチレン）、ポリ（α−メチルスチレン）。
【００１６】
６．  スチレン、α−メチルスチレン、全てのビニルトルエン異性体、特にｐ−ビニルトルエン、全てのエチルスチレン、プロピルスチレン、ビニルビフェニル、ビニルナフタレン、及びビニルアントラセンの異性体、及びそれらの混合物を含むビニル芳香族モノマーから誘導された芳香族ホモポリマー及びコポリマー。ホモポリマー及びコポリマーは、シンジオタクチック、アイソタクチック、ヘミ−アイソタクチック又はアタクチックを含むあらゆる立体構造を有することができ；アタクチックポリマーが好ましい。ステレオブロックポリマーもまた含まれる。
６ａ．  上述のビニル芳香族モノマーと、エチレン、プロピレン、ジエン、ニトリル、酸、無水マレイン酸、マレイミド、酢酸ビニル及び塩化ビニルより選択されたコモノマーとのコポリマー又はそれらのアクリル誘導体及び混合物、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート、スチレンコポリマーと他のポリマー、例えばポリアクリレート、ジエンポリマー又はエチレン／プロピレン／ジエンターポリマーとの高衝撃強度性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．  ６．）で述べたポリマーの水素化から誘導された水素化芳香族ポリマー、特にアタクチックポリスチレンを水素化することにより生成されたポリシクロヘキシルエチレン（ＰＣＨＥ）であって、しばしばポリビニルシクロヘキサン（ＰＶＣＨ）として言及されるものを含む。
６ｃ．  ６ａ．）で述べたポリマーの水素化から誘導された水素化芳香族ポリマー。
ホモポリマー及びコポリマーは、シンジオタクチック、アイソタクチック、ヘミ−アイソタクチック又はアタクチックを含むあらゆる立体構造を有することができ；アタクチックポリマーが好ましい。ステレオブロックポリマーもまた含まれる。
【００１７】
７．  スチレン又はａ−メチルスチレンのようなビニル芳香族モノマーのグラフトコポリマー、例えばポリブタジエンにスチレン、ポリブタジエン−スチレン又はポリブタジエン−アクリロニトリルのコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及び無水マレイン酸又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル、アクリレート／ブタジエンコポリマーにスチレン及びアクリロニトリル、並びにそれらの６）で列挙したコポリマーとの混合物、例えばＡＢＳ、ＭＢＳ、ＡＳＡ又はＡＥＳポリマーとして既知であるコポリマー混合物。
８．  ハロゲン含有ポリマー、例えばポリクロロプレン、塩素化ゴム、イソブチレン−イソプレンの塩素化及び臭素化コポリマー（ハロブチルゴム）、塩素化又はスルホ塩素化ポリエチレン、エチレン及び塩素化エチレンのコポリマー、エピクロロヒドリンホモ−及びコポリマー、特にハロゲン含有ビニル化合物のポリマー、例えばポリ塩化ビニル、ポリ塩化ビニリデン、ポリフッ化ビニル、ポリフッ化ビニリデン、並びに塩化ビニル／塩化ビニリデン、塩化ビニル／酢酸ビニル又は塩化ビニリデン／酢酸ビニルコポリマーのようなそれらのコポリマー。
【００１８】
９．  α，β−不飽和酸から誘導されたポリマー並びにポリアクリレート及びポリメタクリレートのようなそれらの誘導体；ポリメチルメタクリレート、ポリアクリルアミド及びポリアクリロニトリルであって、ブチルアクリレートで耐衝撃改質されたもの。
１０．  ９）で述べたモノマーの相互又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
１１．  不飽和アルコールとアミンとから誘導されたポリマー又はそのアシル誘導体もしくはそれらのアセタール、例えばポリビニルアルコール、ポリ酢酸ビニル、ポリビニルステアレート、ポリビニルベンゾエート、ポリビニルマレエート、ポリビニルブチラル、ポリアリルフタレート又はポリアリルメラミン、並びに１）において上述したオレフィンとのそれらのコポリマー。
１２．  環式エーテルのホモポリマー及びコポリマー、例えばポリアルキレングリコール、ポリエチレンオキシド、ポリプロピレンオキシド、又はビスグリシジルエーテルとのそれらのコポリマー。
【００１９】
１３．  ポリオキシメチレンのようなポリアセタール及びコモノマーとしてエチレンオキシドを含有するポリオキシメチレン、熱可塑性ポリウレタン、アクリレート又はＭＢＳで変性されたポリアセタール。
１４．  ポリフェニレンオキシド及びスルフィド、及びポリフェニレンオキシドとスチレンポリマー又はポリアミドとの混合物。
１５．  一方の成分としてのヒドロキシル末端のポリエーテル、ポリエステル又はポリブタジエンと、他方の成分としての脂肪族又は芳香族ポリイソシアナートとから誘導されたポリウレタン、並びにそれらの前駆体。
１６．  ジアミシとジカルボン酸とから及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発した芳香族ポリアミド；へキサメチレンジアミン及びイソフタル酸又は／及びテレフタル酸から変性剤としてのエラストマーを伴って又は伴わずに調製されたポリアミド、例えばポリ−２，４，４−トリメチルヘキサメチレンテレフタルアミド又はポリ−ｍ−フェニレンイソフタルアミド、及びまた上述されたポリアミドと、ポリオレフィン、オレフィンコポリマー、アイオノマー又は化学的に結合もしくはグラフト化したエラストマーとの、又はポリエーテル、例えばポリエチレングリコール、ポリプロピレングリコール又はポリテトラメチレングリコールとのブロックコポリマー、並びにＥＰＤＭ又はＡＢＳで変性されたポリアミド又はコポリアミド、及び加工の間に縮合したポリアミド（ＲＩＭポリアミド系）。
【００２０】
１７．  ポリ尿素、ポリイミド、ボリアミド−イミド、ポリエーテルイミド、ポリエステルイミド、ポリヒダントイン及びポリベンゾイミダゾール。
１８．  ジカルボン酸とジオールとから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端のポリエーテルから誘導されたブロックコポリエーテルエステル、及びまたポリカーボネート又はＭＢＳで変性したポリエステル。
１９．  ポリカーボネート及びポリエステルカーボネート。
２０．  ポリスルホン、ポリエーテルスルホン及びポリエーテルケトン。
２１．  一方の成分としてアルデヒドと、他方の成分としてフェノール、尿素及びメラミンから誘導された架橋ポリマー、例えばフェノール／ホルムアルデヒド樹脂、尿素／ホル
ムアルデヒド樹脂及びメラミン／ホルムアルデヒド樹脂。
２２．  乾式及び非乾式アルキッド樹脂。
【００２１】
２３．  架橋剤としての多価アルコール及びビニル化合物と共に飽和及び不飽和ジカルボン酸のコポリエステルから誘導された不飽和ポリエステル樹脂、及びまた低燃性のそれらのハロゲン含有改質物。
２４．  置換アクリレートから誘導された架橋可能なアクリル樹脂、例えばエポキシアクリレート、ウレタンアクリレート又はポリエステルアクリレート。
２５．  メラミン樹脂、尿素樹脂、イソシアネート、イソシアヌレート、ポリイソシアネート又はエポキシ樹脂と架橋されたアルキッド樹脂、ポリエステル樹脂及びアクリレート樹脂。
２６．脂肪族、環式脂肪族、ヘテロ環式又は芳香族グリシジル化合物から誘導された架橋エポキシ樹脂、例えば、ビスフェノールＡ及びビスフェノールＦのジグリシジルエーテルの生成物であって、無水物又はアミンのような慣用の硬化剤と促進剤を伴って又は伴わずに架橋されたもの。
２７．  セルロース、ゴム、ゼラチンのような天然ポリマー、及びその化学変性された類似誘導体、例えばセルロースアセテート、セルロースプロピオネート及びセルロースブチレート、又はメチルセルロースのようなセルロースエーテル、並びにロジン及びそれらの誘導体。
【００２２】
２８．  上述したポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
２９．純モノマー化合物又はそのような化合物の混合物である天然及び合成有機物質、例えば鉱油、動物性及び植物性脂肪、油及びワックス、又は合成エステル（例えばフタレート、アジペート、ホスフェート又はトリメリテート）に基づく油、脂肪、ワックス及びまたあらゆる質量比で合成エステルと鉱油との混合物、典型的にスピニング組成物として使用されるもの、並びにそのような物質の水性エマルション。
３０．天然又は合成ゴムの水性エマルション、例えば天然ラテックス又はカルボキシル化スチレン／ブタジエンコポリマーのラテックス。
【００２３】
好ましい有機物質は、天然、半合成又は好ましくは合成ポリマーである。
特に言及される有機物質は、合成ポリマー、最も好ましいのは熱可塑性ポリマーである。とりわけ好ましい有機物質は、ポリアセタール、ポリプロピレン又はポリエチレンのようなポリオレフィン、ポリエーテル／ポリウレタン、ポリブチレンテレフタレートのようなポリエステル、ポリカーボネート又はポリアミドである。
特筆されるべきは、有機物質の表面エネルギー減少剤としての式Ｉで表される化合物［成分（ｂ）］の効果である。低い表面エネルギーを有する有機物質は、本質的に例えば撥水性及び撥油性、疎水性、遮断性、洗浄容易性、自己洗浄性、耐落書き性（ａｎｔｉｇｒａｆｆｉｔｉ）又は耐溶剤性のようなより優れた性質を有する。
【００２４】
式Ｉで表される化合物は、有機物質の質量に基づき、０．０１ないし１０％、好ましくは０．０１ないし２％、典型的に０．１ないし２％の濃度で有機物質に好ましくは加えられるだろう。
【００２５】
成分（ａ）及び（ｂ）に加えて、本発明の組成物は、例えば下記のような更なる添加剤を含み得る：
１．  酸化防止剤
１．１．  アルキル化モノフェノール、例えば、
２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、
２，６−ジ−第三ブチル−４−メトキシメチルフェノール、線状又は側鎖において分岐したノニルフェノール、例えば２，６−ジノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
１．２．  アルキルチオメチルフェノール、例えば、
２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
１．３．  ヒドロキノンおよびアルキル化ヒドロキノン、例えば、
２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００２６】
１．４．  トコフェロール、例えば、
α−トコフェロール、β−トコフェロール、γ−トコフェロール、δ−トコフェロールおよびそれらの混合物（ビタミンＥ）。
１．５．  ヒドロキシ化チオジフェニルエーテル、例えば、
２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、
４，４’−チオビス（３，６−ジ−第二アミルフェノール）、４，４’−ビス（２，６−ジメチル−４−ヒドロキシフェニル）ジスルフィド。
１．６．  アルキリデンビスフェノール、例えば、
２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’
−第三ブチル−４’−ヒドロキシフェニル）ブチレート］、ビス（３−第三ブチル−４−ヒドロキシ−５−メチル−フェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００２７】
１．７．  Ｏ−、Ｎ−およびＳ−ベンジル化合物、例えば、
３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
１．８．  ヒドロキシベンジル化マロネート、例えば、
ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
１．９．  芳香族ヒドロキシベンジル化合物、例えば、
１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００２８】
１．１０．  トリアジン化合物、例えば、
２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
１．１１．  ベンジルホスホネート、例えば、
ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
１．１２．  アシルアミノフェノール、例えば、
４−ヒドロキシラウラニリド、４−ヒドロキシステアラニリド、オクチルＮ−（３，５−ジ−第三ブチル−４−ヒドロキシフェニル）カルバメート。
【００２９】
１．１３．  β−（３，５−ジ−第三ブチル−４−ヒドロキシフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、
トリメチルヘキサンジオール、トリメチロールプロパン、４−ヒドロキシメチル−１−ホスファ−２，６，７−トリオキサビシクロ［２．２．２］オクタンとのエステル。
１．１４．  β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
１．１５．  β−（３，５−ジシクロヘキシル−４−ヒドロキシフェニル）プロピオン酸のエステルであって、一価または多価アルコール、例えば、
メタノール、エタノール、オクタノール、
オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、
３−チアウンデカノール、３−チアペンタデカノール、
トリメチルヘキサンジオール、トリメチロールプロパン、
４−ヒドロキシメチル−１−ホスファ−２，６，７−トリオキサビシクロ［２．２．２］オクタンとのエステル。
【００３０】
１．１６．  ３，５−ジ−第三ブチル−４−ヒドロキシフェニル酢酸のエステルであって、一価または多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１７．  β−（３，５−ジ−第三ブチル−４−ヒドロキシフェニル）プロピオン酸の
アミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１；登録商標：Ｎａｕｇａｒｄ）。
１．１８．  アスコルビン酸（ビタミンＣ）。
【００３１】
１．１９．  アミン系酸化防止剤、例えば、
Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシル−ジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラ−メチルピペリジ−４−イル−ヘキサメチレンジアミン）、ビス（２，２，６，６−テトラメチルピペリジ−４−イル）セバケート、２，２，６，６−テトラメチルピペリジノ−４−オン、２，２，６，６−テトラメチルピペリジノ−４−オール。
【００３２】
２．  ＵＶ吸収剤および光安定剤
２．１．  ２−（２’−ヒドロキシフェニル）ベンゾトリアゾール、例えば、
２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−
５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ2ＣＨ2−ＣＯＯ−ＣＨ2ＣＨ2−］2−（式中、Ｒ＝３’−第三ブチル−４’−ヒドロキシ−５’−２Ｈ
−ベンゾトリアゾリ−２−イルフェニル基）で表されるもの、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。
２．２．  ２−ヒドロキシベンゾフェノン、例えば、
４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
２．３．  置換された及び置換されてない安息香酸のエステル、例えば、
４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００３３】
２．４．  アクリレート、例えば、
エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、およびＮ−（β−カルボメトキシ−β−シアノビニル）−２−メチルインドリン。
２．５．  ニッケル化合物、例えば、
例えば、ｎ−ブチルアミン、トリエタノールアミン又はＮ−シクロヘキシルジエタノールアミンのような追加の配位子を所望により有する１：１又は１：２錯体のような２，２'
−チオ−ビス−［４−（１，１，３，３−テトラメチルブチル）フェノール］のニッケル錯体、ニッケルジブチルジチオカルバメート、４−ヒドロキシ−３，５−ジ−第三ブチルベンジルホスホン酸モノアルキルエステルの例えばメチル又はエチルエステルのニッケル塩、２−ヒドロキシ−４−メチルフェニル−ウンデシルケトキシムのようなケトキシムのニッケル錯体、所望により追加の配位子を有する１−フェニル−４−ラウロイル−５−ヒドロキシピラゾールのニッケル錯体。
【００３４】
２．６．  立体障害性アミン、例えば、
ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの線状または環式縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状または環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン並びに４−ブチルアミノ−２，２，６，６−テトラメチルピペリジンとの縮合物（ＣＡＳ登録番号［１３６５０４−９６−６］）、１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンとの縮合物（ＣＡＳ登録番号［１９２２６８−６４−７］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラ
メチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジンまたは１，２，２，６，６−ペンタメチル−４−アミノピペリジンとの反応生成物。
【００３５】
２．７．  オキサミド、例えば、
４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリドおよびその２−エトキシ−２’−エチル−５，４’−ジ−第三ブトキサニリドとのその混合物、ｏ−およびｐ−メトキシ二置換オキサニリドの混合物並びにｏ−およびｐ−エトキシ二置換オキサニリドの混合物。
２．８．  ２−（２−ヒドロキシフェニル）−１，３，５−トリアジン、例えば、
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００３６】
３．  金属奪活剤、例えば、
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−
４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
４．  ホスフィットおよびホスホナイト、例えば、
トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００３７】
５．  ヒドロキシルアミン、例えば、
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
６．  ニトロン、例えば、
Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンから誘導されたＮ，Ｎ−ジアルキルヒドロキシルアミンから誘導されたニトロン。
７．  チオ相乗剤、例えば、
ジラウリルチオジプロピオネート、またはジステアリルチオジプロピオネート。
【００３８】
８．  過酸化物捕捉剤、例えば、
β−チオジプロピオン酸のエステル、例えば、ラウリル、ステアリル、ミリスチルまたはトリデシルエステル、メルカプトベンゾイミダゾールまたは２−メルカプトベンゾイミダ
ゾールの亜鉛塩、亜鉛ジブチルジチオカルバメート、ジオクタデシルジスルフィド、ペンタエリトリトールテトラキス（β−ドデシルメルカプト）プロピオネート。
９．  ポリアミド安定剤、例えば
ヨウ化物および／またはリン化合物と組み合わせた銅塩および二価マンガンの塩。
１０．  塩基性補助安定剤、例えば、
メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレート、およびカリウムパルミテート、アンチモンピロカテコレート、または亜鉛ピロカテコレート。
【００３９】
１１．  核剤、例えば、
タルクのような無機物質、二酸化チタン又は酸化マグネシウムのような金属酸化物、好ましくはアルカリ土類金属のホスフェート、カーボネートまたはサルフェート、モノ−またはポリカルボン酸のような有機化合物およびそれらの塩、例えば、４−第三ブチル安息香酸、アジピン酸、ジフェニル酢酸、ナトリウムスクシネートまたはナトリウムベンゾエート、イオン性コポリマー（アイオノマー）のようなポリマー性化合物。特に好ましいのは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
１２．  充填剤および強化剤、例えば、
例えば、炭酸カルシウム、シリケート、ガラス繊維、ガラス球、アスベスト、タルク、カオリン、マイカ、硫酸バリウム、金属酸化物及び水酸化物、カーボンブラック、グラファイト、木粉及び他の天然物の粉末又は繊維、合成繊維。
【００４０】
１３．  その他の添加剤、例えば、
可塑剤、潤滑剤、乳化剤、顔料、流動添加剤、触媒、流れ調整剤、蛍光増白剤、難燃剤、帯電防止剤、および発泡剤。
１４．  ベンゾフラノンおよびインドリノン、例えば、
米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書もしくは欧州特許出願公開第０５９１１０２号明細書において開示されるもの、または３−［４−（２−アセトキシエトキシ）フェニル］−５，７−ジ−第三ブチルベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン、３−（２−アセチル−５−イソオクチルフェニル）−５−イソオクチルベンゾフラノ−２−オン。
【００４１】
更なる添加剤は、通常、処理される物質の総質量に基づき、０．０１ないし１０％の濃度で使用される。
本発明の好ましい組成物は、他の更なる添加剤としてフェノール系酸化防止剤、光安定剤及び／又は加工安定剤を含む。
合成ポリマーへの成分（ｂ）及び、必要に応じて、更なる添加剤の配合は、既知の方法によって、例えば成形前又は成形中に、あるいは溶解した又は分散した化合物を合成ポリマーに適用し、適切ならばそれに続いて溶媒をゆっくりと蒸発させることによって行われる。
本発明は、また５ないし９０質量％の量で成分（ａ）及び５ないし８０質量％の量で成分（ｂ）を含むマスターバッチ又は濃縮物の形態における組成物に関する。
成分（ｂ）及び、必要に応じて、更なる添加剤はまた、重合前又は重合中又は架橋前に加えられ得る。
更なる添加剤の有無に係らず成分（ｂ）は、合成ポリマーに、そのまま配合し得るか、又はワックス、油又はポリマーに封入して配合し得る。
更なる添加剤の有無に係らず成分（ｂ）はまた、合成ポリマーに噴霧し得る。他の添加剤（例えば上述した従来の添加剤）又はそれらの溶融物を希釈することができるので、ポリマー上にそれらの添加剤とともに噴霧することが可能である。重合触媒失活の間の噴霧による添加は特に有利であり、例えば失活のために使用されたスチームを用いて噴霧を行うことが可能である。
球状に重合されたポリオレフィンの場合、例えば、他の添加剤の有無に係らず、噴霧によって成分（ｂ）を適用することが有利であり得る。
この方法で調製された合成ポリマーは、多種多様な形態で、例えばフォーム、フィルム、繊維、テープ、成形用組成物として、形材として、又は塗装材料、特に粉体塗料、接着剤、パテのための結合剤として、又は特に、例えば、液体又は気体のためのパイプ、フィルム、繊維、ジオメンブレン、テープ、異形材又はタンクのような、抽出媒体と長期に接触する厚層ポリオレフィン成形物として、用いられ得る。
好ましい厚層ポリオレフィン成形物は、１ないし５０ｍｍ、特に１ないし３０ｍｍ、例えば２ないし１０ｍｍの層の厚さを有する。
【００４２】
本発明による組成物は、様々な造形品の調製のために有利に使用し得る。例は下記の通りである。
Ｉ−1）浮遊具、海洋用途、ポンツーン、ブイ、デッキのプラスチック木材、桟橋、ボー
ト、カヤック、オール、及びビーチ強化材。
Ｉ−２）自動車用途、特にバンパー、ダッシュボード、バッテリー、リア及びフロントライニング、ボンネットの下の成形部品、ハットシェルフ、トランクライニング、室内装飾ライニング、エアバッグカバー、フィッティング用電子成形品（ライト）、ダッシュボード用パン、ヘッドランプガラス、計器パネル、外部ライニング、椅子張り、自動車ライト、ヘッドライト、駐車灯、後灯、停止灯、室内装飾及び外部装飾品；ドアパネル；ガスタンク；前側グレージング；リヤウィンドウ；背もたれ、外部パネル、電線用絶縁体、シール用異形押出し品、クラッディング（ｃｌａｄｄｉｎｇ）、ピラーカバー、シャーシ部品、排気装置、燃料フィルタ／給油口、燃料ポンプ、燃料タンク、本体側面の成形品、コンバーチブルの屋根、外部ミラー、外部装飾品、締付具／取付具、フロントエンドモジュール、ガラス、ヒンジ、錠装置、荷台／ルーフラック、加圧／型押部品、シール、側面衝突防御物、消音材／絶縁体及びサンルーフ。
Ｉ−３）道路交通機器、特に道路標識、路面標識の柱、車の付属品、三角警告板、医療容器、ヘルメット、タイヤ。
Ｉ−４）備品を含めた航空機、線路、自動車（車、オートバイ）のための機器。
Ｉ−５）宇宙空間用途のための機器、特にロケット及び人工衛星、例えば再突入シールド。
Ｉ−６）建築及び設計のための機器、採鉱用途、消音システム（ａｃｏｕｓｔｉｃ  ｑｉｅｔｉｚｅｄ  ｓｙｓｔｅｍｓ）、安全地帯、及びシェルタ。
【００４３】
ＩＩ−１）一般機器、ケース及びカバー、及び電気／電子機器（パーソナルコンピュータ、電話、携帯電話、プリンタ、テレビ受像機、音響及びビデオ機器）、植木鉢、衛生テレビアンテナ（ｓａｔｅｌｌｉｔｅ  ＴＶ  ｂｏｗｌ）及びパネル機器。
ＩＩ−２）スチール又は生地のような他の物質用外被。
ＩＩ−３）電子産業のための機器、特にプラグ用絶縁体、とりわけコンピュータプラグ、電気及び電子部品用ケース、プリント基板、及びチップ、チェックカード又はクレジットカードのような電子データ記憶用材料。
ＩＩ−４）電気機器、特に洗濯機、タンブラー、オーブン（電子レンジ）、食器洗浄機、ミキサー及びアイロン。
ＩＩ−５）電灯カバー（例えば街路灯、ランプシェード）。
ＩＩ−６）ワイヤ及びケーブル用途（半導体、絶縁体及びケーブル外被）。
ＩＩ−７）コンデンサのフォイル、冷蔵庫、加熱装置、空気調和機、電子機器の絶縁、半導体、コーヒーメーカー、及び電気掃除機。
【００４４】
ＩＩＩ−１）はめば歯車（ギヤ）、スライド継手（ｓｌｉｄｅ  ｆｉｔｔｉｎｇ）、スペーサ、スクリュー、ボルト、ハンドル、及びノブのような工業製品。
ＩＩＩ−２）回転羽根、換気装置及び風車の羽根、ソーラー機器、スイミングプール、スイミングプールカバー、プールライナー、ポンドライナー、押入れ、ワードローブ、隔壁、スラットウォール（ｓｌａｔ  ｗａｌｌｓ）、折れ戸、屋根、シャッター（例えば、ロールシャッター）、取付け金具、配管間の連結部、スリーブ、及びコンベヤベルト。
ＩＩＩ−３）衛生用品、特にシャワー室、便座、カバー、及びシンク。
ＩＩＩ−４）生理用品、特におむつ（乳児、成人の失禁）、婦人衛生用品、シャワーカーテン、ブラシ、マット、タブ、携帯トイレ、歯ブラシ、及び差込み便器。
ＩＩＩ−５）水、汚水及び化学薬品用配管（架橋した又は架橋してない）、ワイヤ及びケーブル保護用配管、気体、油及び下水用配管、側溝、たて樋及び排水系。
ＩＩＩ−６）あらゆる形状の形材（ガラス戸）及び羽目板。
ＩＩＩ−７）ガラス代用品、特に押出プレート、建造物用グレージング（一層、二層又は多層）、航空機、学校、押出シート、建築グレージング用ウィンドフィルム、電車、運搬、衛生用品、及び温室。
ＩＩＩ−８）プレート（壁、まな板（ｃｕｔｔｉｎｇ  ｂｏａｒｄ））、押出被膜（印画紙、テトラパック及び配管塗装）、サイロ、木材代用品、プラスチック木材、複合木材、壁、表面、家具、装飾フォイル、床材（内部及び外部用途）、床板、踏み板（ｄｕｃｋ  ｂｏａｒｄ）、及びタイル。
ＩＩＩ−９）取水及び排水多岐管。
ＩＩＩ−１０）セメント−、コンクリート−、複合−用途及びカバー、下見板（ｓｉｄｉｎｇ）及び被覆材（ｃｌａｄｄｉｎｇ）、手すり（ｈａｎｄｒａｉｌｓ）、手すり（ｂａｎｉｓｔｅｒｓ）、台所調理台、屋根材料、屋根板、タイル、及び防水布（ｔｕｒｐａｕｌｉｎｓ）。
【００４５】
ＩＶ−１）プレート（壁、まな板（ｃｕｔｔｉｎｇ  ｂｏａｒｄ））、トレイ、人工芝（ａｒｔｉｆｉｃｉａｌ  ｇｒａｓｓ）、人工芝（ａｓｔｒｏｔｕｒｆ）、円形競技場（運動競技場）用人工塗装、円形競技場（運動競技場）用人工床、及びテープ。
ＩＶ−２）連続及び短繊維の織物、繊維（カーペット／衛生用品／ジオテキスタイル／モノフィラメント；フィルタ；雑布（ｗｉｐｅｓ））／カーテン（シェード）／医療用途）、ばら繊維（ガウン／保護服のような用途）、ネット、ロープ、ケーブル、ストリング、コード、スレッド、安全シートベルト、衣服、下着、手袋；ブーツ；長靴、肌着、衣料品、水着、スポーツウェア、傘（パラソル、日除け）、パラシュート、パラグライド、帆、“バルーン−シルク”、キャンプ商品、テント、空気ベッド、日光浴用いす、バルクバッグ、及びバッグ。
ＩＶ−３）隔膜、絶縁体、屋根用カバー及びシール、トンネル、廃棄場、池、廃棄場、壁の屋根材料隔膜（ｗａｌｌｓ  ｒｏｏｆｉｎｇ  ｍｅｍｂｒａｎｅｓ）、ジオメンブレン、スイミングプール、カーテン（シェード）／サンシールド、日除け、キャノピ、壁紙、食品梱包及び包装（軟質及び固体）、医療梱包（軟質及び固体）、エアバッグ／安全ベルト、肘掛け及び頭支え、カーペット、中心コンソール、ダッシュボード、コックピット、ドア、管理コンソールモジュール（ｏｖｅｒｈｅａｄ  ｃｏｎｓｏｌｅ  ｍｏｄｕｌｅ）、ドアトリム、ヘッドライナ、車内灯、車内ミラー、手荷物棚、リアラッゲージカバー、座席、ステアリングコラム、ステアリングホイール、織物、及びトランクトリム。
【００４６】
Ｖ）フィルム（梱包、廃棄、積層、農業及び園芸、温室、マルチ（ｍｕｌｃｈ）、トンネル、貯蔵牧草）、ベールラップ、スイミングプール、ごみ袋、壁紙、ストレッチフィルム、ラフィア（ｒａｆｆｉａ）、脱塩フィルム、バッテリー、及びコネクター。
【００４７】
ＶＩ−1）食品梱包及び包装（軟質及び固体）、瓶。
ＶＩ−２）箱（枠組箱）、ラッゲージ、チェスト、家庭用箱、パレット、棚、トラック、ねじ切り、パック及び缶のような貯蔵システム。
ＶＩ−３）カートリッジ、シリンジ、医療用途、あらゆる輸送のためのコンテナ、ごみ入れ（ｗａｓｔｅ  ｂａｓｋｅｔｓ）及びごみ入れ（ｗａｓｔｅ  ｂｉｎｓ）、ごみ袋、ごみ箱（ｂｉｎ）、ごみ箱（ｄｕｓｔ  ｂｉｎｓ）、ごみ袋（ｂｉｎ  ｌｉｎｅｒｓ）、車輪付き大型ごみ入れ（ｗｈｅｅｌｙ  ｂｉｎｓ）、容器一般、水／使用済み水／化学／気体／油／ガソリン／ディーゼル用タンク；タンクライナー、箱、枠組箱、バッテリーケース、トラフ、ピストン、眼科用途、診断機器、及び医薬品ブリスタ用梱包のような医療機器。
【００４８】
ＶＩＩ−１）押出被膜（写真用紙、テトラパック、配管塗装）、あらゆる種類の家庭用品（例えば器具、魔法瓶／衣類ハンガー）、プラグ、ワイヤ及びケーブル固定金具のような締付具、ジッパー、クロージャー（ｃｌｏｓｕｒｅｓ）、錠、及びスナップ−クロージャー（ｓｎａｐ−ｃｌｏｓｕｒｅｓ）。
ＶＩＩ−２）補助装置、スポーツ及びフィットネス道具のような余暇時間のための製品、体操マット、スキーブーツ、インラインスケート、スキー、ビッグフット（ｂｉｇ  ｆｏｏｔ）、運動競技表面材（例えば、テニス場）；スクリュー先端部、瓶の先端部及び栓、及び缶。
ＶＩＩ−３）家具一般、発泡製品（クッション、衝撃吸収材）、気泡体、スポンジ、ふきん、マット、ガーデンチェア、競技場座席、テーブル、カウチ、玩具、建築キット（板／フィギュア（ｆｉｇｕｒｅｓ）／ボール）、子供の家（ｐｌａｙｈｏｕｓｅ）、滑り台、及び遊び乗り物。
ＶＩＩ−４）光学及び帯磁データ保管用物質。
ＶＩＩ−５）台所用品（食用、飲用、調理用、貯蔵用）。
ＶＩＩ−６）ＣＤ、カセット及びビデオテープ用箱；ＤＶＤ電子製品、あらゆる種類の事務用品（ボールペン、スタンプ及びインクパッド、マウス、棚、トラック（ｔｒａｃｋｓ））、あらゆる体積及び含量のボトル（飲物、洗浄剤、香水を含む化粧品）、及び接着テープ。
ＶＩＩ−７）履き物（靴／靴底）、中敷、スパッツ、接着剤、構造用接着剤、食品箱（果物、野菜、肉、魚）、合成紙、瓶用ラベル、カウチ、人工関節（ヒト）、印刷板（フレキソ印刷）、印刷回路板、ディスプレイ技術。
ＶＩＩ−８）充てんポリマー（タルク、チョーク、チャイナクレー（カオリン）、ウォラストナイト、顔料、カーボンブラック、ＴｉＯ2、マイカ、ナノ複合材料、ドロマイト、
シリケート、ガラス、アスベスト）の機器。
【００４９】
このように、本発明の更なる態様は、上述したような組成物を含有する造形品、特にフィルム、配管、形材、瓶、タンク又はコンテナ、繊維に関する。
本発明の更なる態様は、上述したような組成物を含有する造形品に関する。成形は、特に注入、吹込み、圧縮、回転成形又はスラッシュ成形又は押出により行われる。
本発明は、また、少なくとも１つの式Ｉで表される化合物[成分（ｂ）]を有機物質に配合することを含む有機物質の表面エネルギーを減少するための方法に関する。
有機物質の表面エネルギーを減少する方法[例えば、撥油性及び撥水性を高めること]における、式Ｉで表される又は成分（ｂ）の好ましい化合物の各々、及び所望による更なる添加剤は、組成物に対し記載されたものと同じである。
本発明の好ましい態様は、また有機物質のための表面エネルギー減少剤として[例えば
、撥油剤及び撥水剤として]の式（Ｉ）で表される化合物[成分（ｂ）]の使用である。
有機物質の表面エネルギー減少剤としての使用[例えば、撥油性及び撥水性を高めるこ
と] における、式Ｉで表される又は成分（ｂ）の好ましい化合物の各々、及び所望による更なる添加剤は、組成物に対し記載されたものと同じである。
【００５０】
本発明は、さらに式Iで表される新規な化合物：
【化１１】
2008510868.tif 000013
[式中、Ｒ1、Ｒ2、Ｒ3、Ｒ4及びＲ5は、互いに独立して水素原子、炭素原子数１ないし２５のアルキル基、炭素原子数１ないし２５のアコキシ基、炭素原子数７ないし９のフェニルアルキル基、フェニル基
【化１２】
2008510868.tif 000014
−Ｘ−Ｒ6を表し、又は置換基Ｒ1とＲ2又はＲ2とＲ3の各対は、結合する炭素原子と一緒
になって
【化１３】
2008510868.tif 000015
を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6はフッ素原子含有基又は炭素原子数１ないし２５のアルキル基を表し；但し式Ｉで表
される化合物は少なくとも１個の−Ｘ−Ｒ6基（式中、Ｒ6はフッ素原子含有基を表す。）を含有し；
Ｘは、
【化１４】
2008510868.tif 000016
を表し；
Ｙは、直接結合、メチレン基、−ＣＨ（ＣＨ3）−又は−Ｃ（ＣＨ3）2−を表し；及び
Ｒ7は、水素原子又は炭素原子数１ないし１８のアルキル基を表す。]であるが；但し、Ｒ1、Ｒ2、Ｒ4及びＲ5が水素原子を表す場合、Ｒ3は−Ｘ−Ｒ6を表し、Ｘは
【化１５】
2008510868.tif 000017
（式中、カルボニル基はベンゼン環に結合する。）を表し、及びＲ6は−ＣＨ2ＣＨ2（Ｃ
Ｆ2）7ＣＦ3を表す式Ｉで表される化合物は除かれる化合物を提供する。
【００５１】
特に興味深いのは、式Ｉで表される化合物であって、式中、Ｒ1、Ｒ2、Ｒ3、Ｒ4及びＲ5は、互いに独立して水素原子、炭素原子数１ないし８のアルキル基、炭素原子数４ない
し１８のアコキシ基、フェニル基、−Ｘ−Ｒ6を表し、又は置換基Ｒ1とＲ2の対は、結合
する炭素原子と一緒になってベンゼン環を形成し；そして但し、Ｒ1ないしＲ5の群からの少なくとも２個の基は水素原子を表し；及び但し、Ｒ1ないしＲ5の群からの少なくとも１個の基は水素原子を表さず；
Ｒ6は炭素原子数１ないし２５のフルオロアルキル基又は炭素原子数１ないし１８のアル
キル基を表し；但し、式Ｉで表される化合物は少なくとも１個の−Ｘ−Ｒ6基（式中、Ｒ6は炭素原子数１ないし２５のフルオロアルキル基を表す。）を含有し；
Ｘは、
【化１６】
2008510868.tif 000018
（式中、カルボニル基は芳香族環に結合する。）を表し；及び
Ｒ7は水素原子又は炭素原子数１ないし８のアルキル基を表すところの化合物である。
式Ｉａで表される新規な化合物における一般的な記号の好ましい意味は、本発明の組成物に関して設定された一般的な記号の好ましい意味と同じである。
【実施例】
【００５２】
下記の実施例は本発明を更に説明する。部又はパーセンテージは質量に関係する。
実施例１：式１０１で表される化合物の調製。
【化１７】
2008510868.tif 000019
フッ素化アルコール（ゾニル  ＢＡ−Ｌ）３５．１ｇ（０．０８ｍｏｌ）及びトリエチルアミン８ｇ（０．０８ｍｏｌ）を、トルエン１００ｍＬ中に溶解した。１，３，５−ベンゼントリカルボニルトリクロリド７ｇ（0．０２６ｍｏｌ）をトルエン８０ｍＬ中に溶
解し、そして窒素雰囲気下５０℃で反応混合物にゆっくり滴下した。反応混合物を５０℃で８時間攪拌し、続いて３時間還流した。室温まで冷却した後、沈殿物をろ過した。白色生成物を温水で３回洗浄し、次に乾燥して融点７９ないし８１℃の式１０１で表される化合物３２．４ｇ（８０．７％）を得た。1Ｈ  ＮＭＲ：（４００  ＭＨｚ，ＣＤＣｌ3）：
(＝８．７５（ｓ，３Ｈ，ＣＨ＝），(＝４．６７（ｍ，６Ｈ，ＣＨ2ＣＦ2），(＝２．８
２（ｍ，６Ｈ，ＣＨ2Ｏ）。
【００５３】
実施例２：式１０２で表される化合物の調製。
【化１８】
2008510868.tif 000020
フッ素化アルコール（ゾニル  ＢＡ−Ｌ）５ｇ（１１．３ｍｍｏｌ）及び乾燥トリエチルアミン１．１ｇ（１１．３ｍｍｏｌ）を、トルエン２０ｍＬ中に溶解した。１，３−フタロイルクロリド１．１６ｇ（５．７ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発させ、そして粗生成物を溶媒としてジクロロメタンを用いてカラムクロマトグラフィによって精製した。純留分を集め、そして溶媒を蒸留して、融点４１℃の式１０２で表される化合物４．４ｇ（７３％）を得た。1Ｈ  ＮＭＲ：（４００  ＭＨｚ，
ＣＤＣｌ3）：(＝８．６８（ｓ，１Ｈ，ＣＨ＝），(＝８．２８（ｍ，２Ｈ，ＣＨ＝），(＝７．５９（ｍ，  １Ｈ，ＣＨ＝），(＝４．６７（ｍ，４Ｈ，ＣＨ2ＣＦ2），(＝２．６４（ｍ，４Ｈ，ＣＨ2Ｏ）。
【００５４】
実施例３：式１０３で表される化合物の調製。
【化１９】
2008510868.tif 000021
フッ素化アルコール（ゾニルＢＡ−Ｌ）５ｇ（１１．３ｍｍｏｌ）及び乾燥トリエチルアミン１．１ｇ（１１．３ｍｍｏｌ）を、トルエン２０ｍＬ中に溶解した。フタロイルクロリド１．１６ｇ（５．７ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発させ、そして粗生成物を溶媒としてジクロロメタンを用いてカラムクロマトグラフィによって精製した。純留分を集め、そして溶媒を留出して式１０３で表される化合物３．３ｇ（５５％）を得た。1Ｈ  ＮＭＲ：（４００  ＭＨｚ，ＣＤＣｌ3）：(＝７．７２
（ｍ，２Ｈ，ＣＨ＝），(＝７．６１（ｍ，２Ｈ，ＣＨ＝），(＝４．６２（ｍ，４Ｈ，ＣＨ2ＣＦ2），(＝  ２．５８（ｍ，４Ｈ，ＣＨ2Ｏ）。
【００５５】
実施例４：式１０４で表される化合物の調製。
【化２０】
2008510868.tif 000022
フッ素化アルコール（ゾニルＢＡ−Ｌ）５ｇ（１１．３ｍｍｏｌ）及び乾燥トリエチルアミン１．１ｇ（１１．３ｍｍｏｌ）を、トルエン２０ｍＬ中に溶解した。テレフタロイルクロリド１．１６ｇ（５．７ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発し、そして粗生成物をエタノールから再結晶化によって精製して融点１１０℃の式１０４で表される化合物３．８ｇ（６３％）を得た。1Ｈ  ＮＭＲ：（４００  ＭＨｚ
，ＣＤＣｌ3）：(＝８．１０（ｓ，４Ｈ，ＣＨ＝），(＝４．６２（ｍ，４Ｈ，ＣＨ2ＣＦ2），(＝２．５８（ｍ，４Ｈ，ＣＨ2Ｏ）
【００５６】
実施例５：式１０５で表される化合物の調製。
【化２１】
2008510868.tif 000023
フッ素化アルコール（ゾニルＢＡ−Ｌ）２．４ｇ（５．５ｍｍｏｌ）及び乾燥トリエチルアミン０．５ｇ（５．５ｍｍｏｌ）を、トルエン２０ｍＬ中に溶解した。４−ビフェニルカルボニルクロリド１．２ｇ（５．５ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発させ、そして粗生成物をエタノールから再結晶化によって精製して融点８３℃の式１０６で表される化合物１．８ｇ（５１％）を得た。1Ｈ  ＮＭＲ：（４０
０  ＭＨｚ，ＣＤＣｌ3）：(＝８．１０（ｍ，２Ｈ，ＣＨ＝），(＝７．８３（ｍ，２Ｈ
，ＣＨ＝），(＝７．６５（ｍ，２Ｈ，ＣＨ＝），(＝７．４７（ｍ，２Ｈ，ＣＨ＝），(
＝７．４２（ｍ，  １Ｈ，ＣＨ＝），(＝４．６６（ｍ，４Ｈ，ＣＨ2ＣＦ2），(＝２．６３（ｍ，４Ｈ，  ＣＨ2Ｏ）。
【００５７】
実施例６：式１０６で表される化合物の調製。
【化２２】
2008510868.tif 000024
フッ素化アルコール（ゾニルＢＡ−Ｌ）１１．６ｇ（２６．２ｍｍｏｌ）及び乾燥トリエチルアミン２．６ｇ（２６．２ｍｍｏｌ）を、トルエン２０ｍＬ中に溶解した。４−ビフェニルカルボニルクロリド５ｇ（２６．２ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発し、そして粗生成物を溶媒としてトルエンを用いてカラムクロマトグラフィによって精製した。純留分を集め、そして溶媒を留出して融点４９℃の式１０７で表される化合物１２．３ｇ（７６％）を得た。1Ｈ  ＮＭＲ：（４００  ＭＨｚ，Ｃ
ＤＣｌ3）：(＝８．９６（ｍ，１Ｈ，ＣＨ＝），(＝８．２３（ｍ，１Ｈ，ＣＨ＝），(＝８．０５（ｍ，  １Ｈ，ＣＨ＝），(＝７．９０（ｍ，１Ｈ，ＣＨ＝），(＝７．６４（ｍ，１Ｈ，ＣＨ＝），(＝７．５６（ｍ，２Ｈ，ＣＨ＝），(＝４．６６（ｍ，４Ｈ，ＣＨ2
ＣＦ2），(＝２．６３（ｍ，４Ｈ，ＣＨ2Ｏ）。
【００５８】
実施例７：式１０４、１０９及び１０７Ｂで表される化合物の混合物（化合物１０７）の調製。
【化２３】
2008510868.tif 000025
フッ素化アルコール（ゾニルＢＡ−Ｌ）１７．８ｇ（４０．０ｍｍｏｌ）、１−オクタデカノール１０．８ｇ（４０．０ｍｍｏｌ）及びトリエチルアミン８．９０ｇ（８８．０ｍｍｏｌ）を、トルエン２００ｍＬ中に溶解した。テレフタロイルクロリド１６．２ｇ（８０ｍｍｏｌ）をトルエン５０ｍＬ中に溶解し、そして窒素雰囲気下５０℃で反応混合物にゆっくり滴下した。反応混合物を１２時間還流下で加熱した。室温まで冷却した後、ジエチルエーテル（２００ｍＬ）を加え、そして有機相をｐＨ中性まで水で繰り返し洗浄した。有機相をＭｇＳＯ4上で乾燥し、ろ過し、そして減圧回転蒸発器を用いて濃縮して黄
色固体４５．５ｇを得た。粗固体をフラッシュクロマトグラフィ（ヘキサン／ジエチルエーテル；１４：１）によって精製して、淡黄色固体、融点６８ないし７９℃の３成分混合物（化合物１０７）１８．３ｇを得た。1Ｈ  ＮＭＲ：（３００  ＭＨｚ，ＣＤＣｌ3）：(＝８．１５−８．０５（ｍ，ＡｒＨ）；４．７５−４．６０（ｍ，ＯＣＨ2ＣＨ2ＣＦ2）；４．４５−４．３０（ｍ，ＯＣＨ2ＣＨ2ＣＨ2）；２．７５−２．５５  （ｍ，ＯＣＨ2ＣＨ2ＣＦ2）；１．８５−１．７０（ｍ，ＯＣＨ2ＣＨ2ＣＨ2）；  １．５５−１．１５
（ｍ，ＣＨ2）；０．９５−０．８０（ｍ，ＣＨ3）。
【００５９】
実施例８：式１０４、１０９及び１０７Ｂで表される化合物の混合物（化合物１０８）の調製。
フッ素化アルコール（ゾニル  ＢＡ−Ｌ）８．８７ｇ（２０．０ｍｍｏｌ）、１−オクタデカノール１６．２ｇ（６０．０ｍｍｏｌ）及びトリエチルアミン８．９０ｇ（８８．０ｍｍｏｌ）を、トルエン２００ｍＬ中に溶解した。テレフタロイルクロリド１６．２ｇ（８０ｍｍｏｌ）をトルエン５０ｍＬ中に溶解し、そして窒素雰囲気下５０℃で反応混合物にゆっくり滴下した。反応混合物を１２時間還流下で加熱した。室温まで冷却した後、ジエチルエーテル（２００ｍＬ）を加え、そして有機相をｐＨ中性まで水で繰り返し洗浄した。有機相をＭｇＳＯ4上で乾燥し、ろ過し、そして減圧回転蒸発器を用いて濃縮して
淡黄色固体３５．５ｇを得た。粗固体をフラッシュクロマトグラフィ（ヘキサン／ジエチルエーテル；１４：１）によって精製して、白色固体、融点６３ないし８５℃の３成分混合物（化合物１０８）１８．３ｇを得た。1Ｈ  ＮＭＲ：（３００  ＭＨｚ，ＣＤＣｌ3）：(＝８．２０−８．０５（ｍ，ＡｒＨ）；４．７５−４．６５（ｍ，ＯＣＨ2ＣＨ2ＣＦ2）；４．４５−４．３０（ｍ，ＯＣＨ2ＣＨ2ＣＨ2）；２．７５−２．５５（ｍ，ＯＣＨ2ＣＨ2ＣＦ2）；１．９０−１．７０（ｍ，ＯＣＨ2ＣＨ2ＣＨ2）；  １．５５−１．１５
（ｍ，ＣＨ2）；０．９５−０．８０（ｍ，ＣＨ3）。
【００６０】
実施例９：式１０９で表される化合物の分離。
【化２４】
2008510868.tif 000026
化合物１０９を、実施例８による粗生成物からフラッシュクロマトグラフィ（ヘキサン／ジエチルエーテル；１０：１）によって純化合物として分離した。白色固体、融点７０ないし７１℃。1Ｈ  ＮＭＲ：（４００ＭＨｚ，ＣＤＣｌ3）：(＝  ８．１８−８．１０（
ｍ，ＡｒＨ，４Ｈ）；４．６８（ｔ，Ｊ＝６．４Ｈｚ，ＯＣＨ2ＣＨ2ＣＦ2,２Ｈ）；４．３６（ｔ，Ｊ＝６．８Ｈｚ，ＯＣＨ2ＣＨ2ＣＨ2，  ２Ｈ）；２．７５−２．５５（ｍ，
ＯＣＨ2ＣＨ2ＣＦ2，２Ｈ）；１．８５−１．７５（ｍ，ＯＣＨ2ＣＨ2ＣＨ2，２Ｈ）；１．６０−１．２０（ｍ，ＣＨ2，３０Ｈ）；０．９０（ｔ，Ｊ＝６．８Ｈｚ，ＣＨ3，３Ｈ）。
【００６１】
実施例１０：式１１０で表される化合物の調製。
【化２５】
2008510868.tif 000027
５−（オクタデシルオキシ）イソフタル酸クロリド３．５６ｇ（７．５４ｍｍｏｌ）及びトリエチルアミン１．５３ｇ（１５．１ｍｍｏｌ）を、トルエン２０ｍＬ中に溶解した。フッ素化アルコール（ゾニルＢＡ−Ｌ）６．３５ｇ（１４．３ｍｍｏｌ）を、窒素雰囲気下室温で反応混合物にゆっくり加えた。反応混合物を室温で２時間攪拌した。室温まで冷却した後、ジエチルエーテル（５０ｍＬ）を加え、そして有機相をｐＨ中性まで水で繰り返し洗浄した。有機相をＮａ2ＳＯ4上で乾燥し、ろ過し、そして減圧回転蒸発器を用いて濃縮して茶色固体９．５０ｇを得た。粗固体をヘキサン中での再結晶化によって精製して、黄色固体、融点７０ないし１３６℃の式１１０で表される化合物６．２０ｇ（６５％）を得た。1Ｈ  ＮＭＲ：（３００  ＭＨｚ，ＣＤＣｌ3）：(＝８．２６−８．２２（ｍ，
ＡｒＨ，１Ｈ）；７．８０−７．７５（ｍ，ＡｒＨ，２Ｈ）；４．６７（ｔ，Ｊ＝６．６Ｈｚ，ＯＣＨ2ＣＨ2ＣＦ2，４Ｈ）；４．０５（ｔ，Ｊ＝６．６Ｈｚ，ＡｒＯＣＨ2，２Ｈ）；２．７５−２．５５（ｍ，ＯＣＨ2ＣＨ2ＣＦ2，４Ｈ）；１．９０−１．７５（ｍ，
ＡｒＯＣＨ2ＣＨ2，２Ｈ）；１．６０−１．２０（ｍ，ＣＨ2，  ３０Ｈ）；０．９０（
ｔ，Ｊ＝６．６Ｈｚ，ＣＨ3，３Ｈ）。
【００６２】
実施例１１：式１１１で表される化合物の調製。
【化２６】
2008510868.tif 000028
テトラメチルピロメリテート１．６３ｇ（５．１１ｍｍｏｌ）、フッ素化アルコール（ゾニルＢＡ−Ｌ）９．０６ｇ（２０．４ｍｍｏｌ）及びジ−Ｎ−ブチルチンオキシド（ｄｉ−Ｎ−ｂｕｔｙｌｔｉｎ  ｏｘｉｄｅ）５３ｍｇを、２４時間１６０℃まで加熱した。室温まで冷却した後、固体残留物をアセトンで洗浄し、そして減圧下で乾燥してトリス−及びビス−エステル交換化合物で汚染されている茶色固体、融点７０ないし８４℃の式１１１で表される化合物７．７０ｇを得た。1Ｈ  ＮＭＲ：（４００  ＭＨｚ，ＴＦＡ）：(＝８．４０−８．２０（ｍ，ＡｒＨ）；  ４．９５−４．７５（ｍ，ＯＣＨ2ＣＨ2ＣＦ2）
；４．１６（ｓ，ＯＣＨ3）；２．８５−２．６５（ｍ，ＯＣＨ2ＣＨ2ＣＦ2）。
【００６３】
実施例１２：ポリプロピレンにおける撥水性及び撥油性。
式Ｉで表される化合物の忌避性質を測定するために、それらを下記の手順に従い試験した。試料調製は、ポリプロピレン不織布と添加剤との組み合わせ、及び表面への添加剤の移動及び化学基の適切な表面再配置を可能にする熱処理（例えば１０分間１３０℃）である。この追加の熱サイクルは、基材表面上で均一な再分布を得るために式Iで表される化
合物を融解するために必要とされた。ポリプロピレン不織布、織物質量：４０ｇ／ｍ2の
工業用試料を、１分間超音波エネルギーを同時に適用しながら、試験化合物の１％イソプロパノール溶液に浸漬した。その後、試料を室温で一晩乾燥し、次にオーブンにおいて９０℃で２時間乾燥した。その後試料の一部を１３０℃で１０分間アニールした。
処理した不織布試料を、ＩＮＤＡ試験法８０．８（９９）に類似の撥水性試験で評価した。不織布のぬれ挙動を一連の水／イソプロパノール混合物で試験した。ぬれ挙動の観察結果を、０（可湿、非撥水性）ないし１０（最適な撥水性）で評価した。結果を表１に纏めた。
【表１】
2008510868.tif 000029
処理した不織布試料を、ＡＡＴＣＣ試験法１１８−１９９７／ＩＳＯ１４４１９に類似の油撥性試験で評価した。この試験は、撥水性試験方法に対し既に述べられたものと同じ概念に従うが、試験溶媒として一連の炭化水素を使用した。ぬれ挙動の観察結果を、０（非撥油性）ないし８（最適な撥油性）で評価した。結果を表２に纏めた。
【表２】
2008510868.tif 000030
【００６４】
実施例１３：ポリプロピレン不織布繊維における撥水性及び撥油性。
式Ｉで表される化合物を、室温でポリプロピレン粉末又はペレットと混合し、そして二軸スクリュー押出し機によって押出した。溶融ポリマー及び添加剤を丸ダイスを通して出し、そして冷水おけですぐに冷却及び固化した。固化ストランドをペレタイザーに供給した。メルトブローン処理のために使用されたポリプロピレンは、ボレアリス社製ＨＬ５０８ＦＢ（溶融流量８００ｇ／１０分）である。もう１つの方法として、式Ｉで表される化合物は、当業者によってマスターバッチに作られた。望ましい量のマスターバッチを、次にスパンボンド及びメルトブローン不織布を作るために適したポリプロピレンと混合した。
濃縮ペレットを追加のポリプロピレンペレットとともに落とし、そしてミキサーで混合し、質量に基づく望ましい添加剤濃縮物を生じた（タンブル混合）。
メルトブローン方法：メルトブローンポリプロピレン繊維を、以下の条件下で、特注の６インチメルトブローイングパイロットラインを使用して調製した：押出温度１７５ないし２６５℃；ダイ温度それぞれ２４０及び２７０℃；処理量４．４ｋｇ／ｈ；及び回転ドラム速度を特定の基本質量を有する不織布を製造するために調整した。織物質量をｇｍ-2（1平方メートル当たりのグラム）で測定した。
不織布試料を、ＩＮＤＡ試験方法８０．８（９９）に類似の撥水性／撥アルコール性試験において評価した。不織布のぬれ挙動を、一連の水／イソプロパノール混合物で試験した。ぬれ挙動の観測を、０（湿潤、非撥水性）ないし１０（最適な撥水性）で評価した。結果を表2に纏めた。
処理した試料を、ＡＡＴＣＣ試験方法１１８−１９９７／ＩＳＯ  １４４１９に類似の撥油性試験において評価した。この試験は、試験溶媒として、一連の炭化水素を使用すること以外は既に述べた撥水性試験方法の同じ概念に従った。ぬれ挙動の観測を、０（非撥油性）ないし１０（最適な撥油性）で評価した。結果を表３に纏めた。
【表３】
2008510868.tif 000031
【表４】
2008510868.tif 000032
【００６５】
実施例１４：連続ポリプロピレン繊維における撥水性及び撥油性。
配合：式Ｉで表される化合物の配合を、実施例１３に記載されるように調整した。繊維スピン処理のために使用されたポリプロピレンはバセル社製モプレン（Ｍｏｐｌｅｎ）ＨＰ５５２Ｒであった。
繊維スピン処理：連続ポリプロピレンマルチフィラメント繊維を、下記の条件下で繊維スピンラインを使用して調製した：押出機温度１７５ないし２４０℃、ダイ温度２８０℃、４０フィラメント。スピンポンプ速度を、２デニールの特定の質量を有する繊維を製造するために調整した。繊維を次に靴下に編んだ。
編んだＰＰ試料を、実施例１３で記載されるように、それぞれ撥水性／撥アルコール性及び撥油性で評価した。結果を表４及び表５に纏めた。
【表５】
2008510868.tif 000033
【表６】
2008510868.tif 000034
【手続補正書】
【提出日】平成19年4月27日(2007.4.27)
【手続補正１】
【補正対象書類名】明細書
【補正対象項目名】００５６
【補正方法】変更
【補正の内容】
【００５６】
実施例５：式１０５で表される化合物の調製。
【化１】
2008510868.tif 000052
フッ素化アルコール（ゾニルＢＡ−Ｌ）２．４ｇ（５．５ｍｍｏｌ）及び乾燥トリエチルアミン０．５ｇ（５．５ｍｍｏｌ）を、トルエン２０ｍＬ中に溶解した。４−ビフェニルカルボニルクロリド１．２ｇ（５．５ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発させ、そして粗生成物をエタノールから再結晶化によって精製して融点８３℃の式１０５で表される化合物１．８ｇ（５１％）を得た。1Ｈ  ＮＭＲ：（４０
０  ＭＨｚ，ＣＤＣｌ3）：(＝８．１０（ｍ，２Ｈ，ＣＨ＝），(＝７．８３（ｍ，２Ｈ
，ＣＨ＝），(＝７．６５（ｍ，２Ｈ，ＣＨ＝），(＝７．４７（ｍ，２Ｈ，ＣＨ＝），(
＝７．４２（ｍ，  １Ｈ，ＣＨ＝），(＝４．６６（ｍ，４Ｈ，ＣＨ2ＣＦ2），(＝２．６３（ｍ，４Ｈ，  ＣＨ2Ｏ）。
【手続補正２】
【補正対象書類名】明細書
【補正対象項目名】００５７
【補正方法】変更
【補正の内容】
【００５７】
実施例６：式１０６で表される化合物の調製。
【化２】
2008510868.tif 000053
(106)
フッ素化アルコール（ゾニルＢＡ−Ｌ）１１．６ｇ（２６．２ｍｍｏｌ）及び乾燥トリエチルアミン２．６ｇ（２６．２ｍｍｏｌ）を、トルエン２０ｍＬ中に溶解した。４−ビフェニルカルボニルクロリド５ｇ（２６．２ｍｍｏｌ）をトルエン１０ｍＬ中に溶解し、そして窒素雰囲気下２０℃で反応混合物にゆっくり滴下した。反応混合物を２０℃で８時間攪拌した。溶媒を蒸発し、そして粗生成物を溶媒としてトルエンを用いてカラムクロマトグラフィによって精製した。純留分を集め、そして溶媒を留出して融点４９℃の式１０６で表される化合物１２．３ｇ（７６％）を得た。1Ｈ  ＮＭＲ：（４００  ＭＨｚ，Ｃ
ＤＣｌ3）：(＝８．９６（ｍ，１Ｈ，ＣＨ＝），(＝８．２３（ｍ，１Ｈ，ＣＨ＝），(＝８．０５（ｍ，  １Ｈ，ＣＨ＝），(＝７．９０（ｍ，１Ｈ，ＣＨ＝），(＝７．６４（ｍ，１Ｈ，ＣＨ＝），(＝７．５６（ｍ，２Ｈ，ＣＨ＝），(＝４．６６（ｍ，４Ｈ，ＣＨ2
ＣＦ2），(＝２．６３（ｍ，４Ｈ，ＣＨ2Ｏ）。
【手続補正３】
【補正対象書類名】明細書
【補正対象項目名】００６４
【補正方法】変更
【補正の内容】
【００６４】
実施例１３：ポリプロピレン不織布繊維における撥水性及び撥油性。
式Ｉで表される化合物を、室温でポリプロピレン粉末又はペレットと混合し、そして二軸スクリュー押出し機によって押出した。溶融ポリマー及び添加剤を丸ダイスを通して出し、そして冷水おけですぐに冷却及び固化した。固化ストランドをペレタイザーに供給した。メルトブローン処理のために使用されたポリプロピレンは、ボレアリス社製ＨＬ５０８ＦＢ（溶融流量８００ｇ／１０分）である。もう１つの方法として、式Ｉで表される化合物は、当業者によってマスターバッチに作られた。望ましい量のマスターバッチを、次にスパンボンド及びメルトブローン不織布を作るために適したポリプロピレンと混合した。
濃縮ペレットを追加のポリプロピレンペレットとともに落とし、そしてミキサーで混合し、質量に基づく望ましい添加剤濃縮物を生じた（タンブル混合）。
メルトブローン方法：メルトブローンポリプロピレン繊維を、以下の条件下で、特注の６インチメルトブローイングパイロットラインを使用して調製した：押出温度１７５ないし２６５℃；ダイ温度それぞれ２４０及び２７０℃；処理量４．４ｋｇ／ｈ；及び回転ドラム速度を特定の基本質量を有する不織布を製造するために調整した。織物質量をｇｍ-2（1平方メートル当たりのグラム）で測定した。
不織布試料を、ＩＮＤＡ試験方法８０．８（９９）に類似の撥水性／撥アルコール性試験において評価した。不織布のぬれ挙動を、一連の水／イソプロパノール混合物で試験した。ぬれ挙動の観測を、０（湿潤、非撥水性）ないし１０（最適な撥水性）で評価した。結果を表３に纏めた。
処理した試料を、ＡＡＴＣＣ試験方法１１８−１９９７／ＩＳＯ  １４４１９に類似の撥油性試験において評価した。この試験は、試験溶媒として、一連の炭化水素を使用すること以外は既に述べた撥水性試験方法の同じ概念に従った。ぬれ挙動の観測を、０（非撥油性）ないし１０（最適な撥油性）で評価した。結果を表４に纏めた。
【表１】
2008510868.tif 000054
【表２】
2008510868.tif 000055
【手続補正４】
【補正対象書類名】明細書
【補正対象項目名】００６５
【補正方法】変更
【補正の内容】
【００６５】
実施例１４：連続ポリプロピレン繊維における撥水性及び撥油性。
配合：式Ｉで表される化合物の配合を、実施例１３に記載されるように調整した。繊維スピン処理のために使用されたポリプロピレンはバセル社製モプレン（Ｍｏｐｌｅｎ）ＨＰ５５２Ｒであった。
繊維スピン処理：連続ポリプロピレンマルチフィラメント繊維を、下記の条件下で繊維スピンラインを使用して調製した：押出機温度１７５ないし２４０℃、ダイ温度２８０℃、４０フィラメント。スピンポンプ速度を、２デニールの特定の質量を有する繊維を製造するために調整した。繊維を次に靴下に編んだ。
編んだＰＰ試料を、実施例１３で記載されるように、それぞれ撥水性／撥アルコール性及び撥油性で評価した。結果を表５及び表６に纏めた。
【表３】
2008510868.tif 000056
【表４】
2008510868.tif 000057
【国際調査報告】
2008510868.tif 000058
2008510868.tif 000059
2008510868.tif 000060
2008510868.tif 000061
2008510868.tif 000062